(57)【特許請求の範囲】
【請求項１】
芳香族カーボネートの調製方法であって、ジアルキルカーボネートまたはアルキルアリールカーボネートと、アリールアルコールまたはアルキルアリールカーボネートとを反応させて、アルキルアリールカーボネートまたはジアリールカーボネートである芳香族カーボネートを生じることを含み、
チタンまたはジルコニウムのアルコキシドを含む組成物が、有機カーボネートまたはアリールアルコールと混合され、このようにして得られた混合物を、前記ジアルキルカーボネートまたはアルキルアリールカーボネート、及びアリールアルコールまたはアルキルアリールカーボネートに接触させて、前記芳香族カーボネートの前記調製を触媒し、
前記チタンまたはジルコニウムのアルコキシド中のアルコキシ基が、式Ｒ−Ｏ−（式中、Ｒはメチル、エチル、ｎ−プロピル、及びイソプロピルから成る群から選択される）で表される基であり、
前記チタンまたはジルコニウムのアルコキシドを含む組成物は、該組成物の総重量に基づいて０．１〜５０重量％の有機カーボネートをさらに含み、
前記チタンまたはジルコニウムのアルコキシドを含む組成物に含まれる有機カーボネートは、式ＲＯＣ（＝Ｏ）ＯＲ’（式中、Ｒ及びＲ’は同じでも異なっていてもよく、それぞれアルキル基である）で表されるジアルキルカーボネートである、前記方法。
【請求項２】
チタンまたはジルコニウムのアルコキシドを含む組成物中に含まれる前記有機カーボネートの量が、前記組成物の総重量に基づいて０．１〜２０重量％である、請求項１に記載の方法。
【請求項３】
前記チタンまたはジルコニウムのアルコキシドを含む組成物中に含まれる前記有機カーボネートがジエチルカーボネートである、請求項１または２に記載の方法。
【請求項４】
前記チタンまたはジルコニウムのアルコキシドを含む組成物と混合される前記有機カーボネートは、式ＲＯＣ（＝Ｏ）ＯＲ’（式中、Ｒ及びＲ’は同じでも異なっていてもよく、それぞれアルキル基またはアリール基である）で表されるものである、請求項１〜３のいずれか一項に記載の方法。
【請求項５】
前記チタンまたはジルコニウムのアルコキシドを含む組成物中と混合される前記有機カーボネートが、ジアルキルカーボネートである、請求項４に記載の方法。
【請求項６】
前記チタンまたはジルコニウムのアルコキシドを含む組成物に含有される前記有機カーボネートが、前記組成物が一緒に混合される前記有機カーボネートと同じものである、請求項１〜５のいずれか一項に記載の方法。
【請求項７】
前記チタンまたはジルコニウムのアルコキシドを含む組成物と有機カーボネートとを混合する前記ステップの前に、前記組成物を輸送することを含むステップが行われる、請求項１〜６のいずれか一項に記載の方法。
【請求項８】
輸送中の温度が−１０〜５０℃である、請求項７に記載の方法。
【請求項９】
ポリカーボネートの製造方法であって、請求項１〜８のいずれか一項に記載の方法に従ってジアリールカーボネートを調製することと、ジヒドロキシ芳香族化合物と、このように得られたジアリールカーボネートとを反応させることとを含む、方法。
【発明の詳細な説明】
【技術分野】
【０００１】
本発明は、チタンまたはジルコニウムのアルコキシドまたはアリールオキシドを含む組成物、このような組成物を調製する方法、このような組成物を使用してジアリールカーボネートのような芳香族カーボネートを調製する方法、ならびにこのようにして調製されたジアリールカーボネートからポリカーボネートを製造する方法に関する。
【背景技術】
【０００２】
チタン及びジルコニウムアルコキシド及びアリールオキシドは、周囲温度及び圧力で固体になり得ることが知られている。例えば、新たに蒸留されたチタンテトラエトキシド（Ｔｉ（ＯＥｔ）４）は、標準状態、すなわち２５℃の標準温度及び１００ｋＰａの標準圧力において無色の液体である。しかし、標準状態では、液体チタンテトラエトキシドは、経時的に固体の結晶質物質に変換する（Ｊ．Ａ．Ｉｂｅｒｓ，”Ｃｒｙｓｔａｌ  ａｎｄ  Ｍｏｌｅｃｕｌａｒ  Ｓｔｒｕｃｔｕｒｅ  ｏｆ  Ｔｉｔａｎｉｕｍ  （ＩＶ）  Ｅｔｈｏｘｉｄｅ”，Ｎａｔｕｒｅ  １９７（４８６８）：６８６，１９６３）。このことはまた、チタンテトラメトキシド、チタンテトラ（ｎ−プロポキシド）、チタンテトライソプロポキシド及びチタンテトラフェノキシドのような他のチタンアルコキシドまたはアリールオキシドに対して、例えば−１０℃〜＋２５℃の周囲温度でも観察される。
【０００３】
上記は、ジルコニウムアルコキシド及びアリールオキシド、例えばＺｒ（ＯＥｔ）４及びＺｒ（ＯｎＰｒ）４にも適用される（Ｖ．Ｗ．Ｄａｙ  ｅｔ  ａｌ．，”Ｉｓｏｌａｔｉｏｎ  ａｎｄ  Ｓｔｒｕｃｔｕｒａｌ  Ｃｈａｒａｃｔｅｒｉｚａｔｉｏｎ  ｏｆ  Ｔｅｔｒａ−ｎ−ｐｒｏｐｙｌ  Ｚｉｒｃｏｎａｔｅ  ｉｎ  Ｈｙｄｒｏｃａｒｂｏｎ  Ｓｏｌｕｔｉｏｎ  ａｎｄ  ｔｈｅ  Ｓｏｌｉｄ  Ｓｔａｔｅ”，Ｉｎｏｒｇａｎｉｃ  Ｃｈｅｍｉｓｔｒｙ  ４０（２３）：５７３８−４６，２００１）。
【０００４】
Ｔｉ（ＯＭｅ）４、Ｔｉ（ＯＰｈ）４及びＴｉ（ＯＥｔ）４はそれぞれ２００〜２１０℃、１５４℃及び５４℃の比較的高い融解温度を有することにより、（２５℃及び１００ｋＰａにおける）標準状態で固体として存在する。それぞれ１７℃及び２０℃の融解温度を有するＴｉ（ＯｉＰｒ）４及びＴｉ（ＯｎＰｒ）４のように、アルキル基がイソプロピル基またはｎ−プロピル基である場合、標準状態では液体として存在する。しかし、温度が、例えば輸送及び／または貯蔵の間に、温度がこれらの融解温度より低い温度に低下する場合、これらの液状チタンテトラプロポキシドは固化するであろう。
【０００５】
チタンまたはジルコニウムのアルコキシドまたはアリールオキシドは、様々な化学的製造プロセスにおける触媒として使用することができる。例えば、チタンまたはジルコニウムのアルコキシドまたはアリールオキシドは、芳香族カーボネート製造プロセスにおいて触媒として使用され得る。ジアルキルカーボネート及びアリールアルコールから芳香族カーボネートを製造することが知られている。例えば、芳香族カーボネートはジアルキルカーボネート及びアリールアルコールから調製することができるジフェニルカーボネートなどのジアリールカーボネートであってもよい。このような方法において、ジアルキルカーボネートは、以下のステップを経てジアリールカーボネートに変換される。第１のステップでは、ジアルキルカーボネートとアリールアルコールとのエステル交換反応が起こり、アルキルアリールカーボネート（芳香族カーボネートでもある）及びアルキルアルコールが得られる。第２のステップにおいて、アルキルアリールカーボネートの不均化が起こり、ジアリールカーボネート及びジアルキルカーボネートが得られる。ジアリールカーボネート及びアルキルアルコールを生成するアリールアルコールによるアルキルアリールカーボネートのさらなるエステル交換反応もまた起こり得る。
【０００６】
比較的高い融解温度を有する上記のチタンまたはジルコニウムのアルコキシドまたはアリールオキシドのうちの１つを触媒として用いる化学的製造方法では、上記のチタンテトラエトキシドが使用される場合には、チタンまたはジルコニウムのアルコキシドまたはアリールオキシドを溶融状態に保持するために、比較的高い温度例えば５５℃より高いものを使用しなければならない。第一に、これは望ましくない実質的なエネルギー必要量を課す。また、チタンまたはジルコニウムのアルコキシドまたはアリールオキシドをこのような高温で長時間溶融状態に保持すると着色が始まり、芳香族カーボネートを製造するための出発原料として用いた場合、得られる生成物色調が損なわれ易く、通常の芳香族カーボネート生成物として使用することができない。
【０００７】
さらに、比較的高温でのチタンまたはジルコニウムのアルコキシドまたはアリールオキシドの熱安定性は、比較的低い。これは、例えば、水分（水）が存在する場合、チタンまたはジルコニウムのアルコキシドまたはアリールオキシドが高温でそのような水と容易に反応する可能性があることを意味する。これは、チタンアルコキシドに関して以下に説明される。
Ｔｉ（ＯＲ）４＋４Ｈ２Ｏ→Ｔｉ（ＯＨ）４＋４ＲＯＨ（加水分解）
Ｔｉ（ＯＨ）４→ＴｉＯ２・ｘＨ２Ｏ＋（２−ｘ）Ｈ２Ｏ（縮合）
【０００８】
したがって、前記反応は、酸化チタン（ＩＶ）またはチタニアとしても知られている式ＴｉＯ２の二酸化チタンの生成をもたらす。このようなＴｉＯ２の存在は、それが触媒活性をほとんどまたは全く持たないため、特にジアルキルカーボネート及びアリールアルコールから芳香族カーボネートを調製するための上記の方法において不利である。したがって、ＴｉＯ２の形成を防止し、高価なＴｉ金属の損失を可能な限り防止することが望ましい。さらに、ＴｉＯ２は、ほとんどの溶媒に溶解しない粉末である。したがって、ＴｉＯ２形成の別の欠点は、この粉末が任意の不均一系触媒の表面を覆い、それによって触媒細孔へのアクセスを妨げることである。要約すると、水との前記反応は、その活性が所望の活性レベルよりはるかに低くてもよい触媒をもたらす可能性がある。
【０００９】
さらに、チタン及びジルコニウムアルコキシドは、特に長時間の加熱後に、水分が存在しなくても縮合反応を起こすことができる。これは、チタンアルコキシドに関して以下に説明される。
（ＲＯ）３Ｔｉ−ＯＲ＋ＲＯ−Ｔｉ（ＯＲ）３→
（ＲＯ）３Ｔｉ−Ｏ−Ｔｉ（ＯＲ）３＋Ｒ−Ｏ−Ｒ（縮合）
【００１０】
この縮合反応は、Ｔｉ−Ｏ−Ｔｉ含有化合物の触媒活性が低いだけでなく、Ｔｉ（ＯＲ）４よりもさらに高い溶融温度を有するため、不利である。
【００１１】
さらに、液体材料用のほとんどの標準輸送容器は、７０℃を超える温度を維持するように装備されていない。しかしながら、溶融したチタンまたはジルコニウムのアルコキシドまたはアリールオキシドの安全な輸送及び取り扱い（例えば、タンク洗浄からの最小限の廃棄物を伴う）は、好ましくは融点より約２０℃高い温度で生成物を維持することを必要とする。このような温度での液体材料の輸送は、多量のエネルギーを必要とし、適切に取り扱わなければ材料が凝固する問題を引き起こす可能性がある。限られた数の容器のみが、これらの温度でこのように適切に取り扱えることが可能であっても、いずれもかなり小さいタンクサイズである。
【００１２】
したがって、チタンまたはジルコニウムのアルコキシドまたはアリールオキシドを溶融状態に保つために比較的高い温度に関係する上記の問題を考慮すると、周囲条件でチタンまたはジルコニウムのアルコキシドまたはアリールオキシドを固体として輸送し貯蔵するほうがよい。しかしながら、今度はこれもまた問題である。例えば、固体チタンまたはジルコニウムのアルコキシドまたはアリールオキシド触媒を化学品製造場所に輸送し、それを固体状態でそのような場所に貯蔵することは問題である。例えば、固体のチタンまたはジルコニウムのアルコキシドまたはアリールオキシドを粉体として取り扱う場合、粉体が装置の配管等を詰まらせやすく、また溶媒への溶解が低下するおそれがある。このため、固体状のチタンまたはジルコニウムアルコキシドまたはアリールオキシドを長時間使用して連続運転し続けることは困難であり、コンベア等の装置を洗浄するために繰り返し運転を停止させなければならず、したがってかなりの生産ロスにつながる。
【００１３】
固体チタンまたはジルコニウムのアルコキシドまたはアリールオキシドの取り扱い及び輸送は、一般的な固体の取り扱いに共通する欠点がある。さらに、特に、固体のチタンまたはジルコニウムのアルコキシドまたはアリールオキシドは、水分に敏感であり、Ｔｉ（ＯＲ）４に関して上述したように、容易に加水分解する。したがって、固体のチタンまたはジルコニウムのアルコキシドまたはアリールオキシドは、乾燥窒素環境下で取り扱われ及び輸送されるべきである。このような乾燥窒素環境を提供し、維持することは煩雑である。
【００１４】
したがって、固体状態のチタンまたはジルコニウムのアルコキシドまたはアリールオキシドを固体状態で輸送するには、その製造後にチタンまたはジルコニウムのアルコキシドまたはアリールオキシドを凝固させる必要がある。これは、通常、チタンまたはジルコニウムのアルコキシドまたはアリールオキシドに固体を形成させることにより、また次いでそれを袋に入れて固体材料として輸送することができる適当な粒子に形成することにより、達成される。一般に、このような固体化及び粒子形成には、大きく複雑な設備が必要である。あるいは、チタンまたはジルコニウムのアルコキシドまたはアリールオキシドは、製造後に特別な容器中に貯蔵及び固体化され、次いで使用時に再融解され得る。しかし、これはまた、自己発熱能力を有するか、または例えば高温室で加熱することができる特別な容器のような複雑な装置を必要とする。
【００１５】
そのような大型で複雑な設備は、不必要に設備投資を増加させ、そして運転に費用がかかり、エネルギー多消費である。したがって、一般的には固体状態でチタンまたはジルコニウムのアルコキシドまたはアリールオキシドを貯蔵及び輸送する必要がないものを対象としている。
【００１６】
上記に鑑みて、チタンまたはジルコニウムのアルコキシドまたはアリールオキシドを比較的低い温度で液体として保持することができるように、その保持温度を低下させる必要がある。そのようにして、チタンまたはジルコニウムのアルコキシドまたはアリールオキシド触媒を、上記の欠点を有さずに、比較的低温で、液体形態で有利に輸送及び貯蔵することができる。
【００１７】
これを達成する１つの解決策は、異なるチタンまたはジルコニウムのアルコキシドまたはアリールオキシドを配合することである。例えば、使用される所望の触媒がＴｉ（ＯＥｔ）４である場合、これは、得られた配合物が標準状態で（２５℃及び１００ｋＰａで）の液体であるように、例えば３〜２０重量％のＴｉ（ＯｉＰｒ）４と配合されてもよい。そのような液体配合物は、市販されている。例えば、Ｓａｎｔａ  Ｃｒｕｚ  Ｂｉｏｔｅｃｈｎｏｌｏｇｙ，Ｉｎｃ．は、８０〜９７％のチタン（ＩＶ）エトキシド及び３〜２０％のチタン（ＩＶ）イソプロポキシドを含有する製品ｓｃ−２５１２５７を販売している。さらに、Ｓｉｇｍａ−Ａｌｄｒｉｃｈは、約８０％のチタン（ＩＶ）エトキシド及び約２０％のチタン（ＩＶ）イソプロポキシドを含む工業グレードのチタンエトキシド製品であるＡｌｄｒｉｃｈ−２４４７５９を販売している。しかしながら、温度が２５℃の標準状態温度から−１０℃またはそれ以下の低温であり得る比較的低い温度に低下する場合、前記配合物はなおも固化する可能性があり、この温度低下は、これらの配合物の輸送及び／または貯蔵中に発生し得る。
【００１８】
さらに、ジアルキルカーボネート及びアリールアルコールから芳香族カーボネートを製造するプロセスにおいて触媒を使用する場合のこのような配合物の欠点は、アルコール不純物がプロセスに導入されることである。例えば、ジエチルカーボネートをアリールアルコールと反応させる場合、第一にエチルアリールカーボネートとエタノールが形成される。そのような場合、Ｔｉ（ＯＥｔ）４とＴｉ（ＯｉＰｒ）４との配合物を触媒として使用すると、以下の一般的な配位子交換反応（Ｒ＝エチルまたはイソプロピル）によって一定量のイソプロパノールが形成される。
Ｔｉ（ＯＲ）４＋アリールアルコール→Ｔｉ（アリールオキシド）４＋４ＲＯＨ
【００１９】
このイソプロパノール不純物は、次により多量のエタノールと混合する。
このようなアルコール混合物の形成は、エタノールを例えば先行するステップへリサイクルする場合不都合であり、例えば、このようなリサイクルされるエタノールを用いて（例えば、そのエタノールをエチレンカーボネートと反応させて、ジエチルカーボネート及びモノエチレングリコールを生成させることによって）、さらなるジエチルカーボネートを製造する場合、イソプロパノールを最初にアルコール混合物から分離する必要があり、面倒である。さらに、形成されたイソプロパノールは、芳香族カーボネート製造プロセスに供給され及び／または形成されたカーボネートと反応して、対応するカーボネートを形成し得、また、それは生成物及びプロセス流を汚染し、したがって精製を複雑にするという不都合もある。
【００２０】
したがって、本発明の目的は、固体チタンまたはジルコニウムのアルコキシドまたはアリールオキシドを取り扱うことに関する上記の問題ならびにチタンまたはジルコニウムのアルコキシドまたはアリールオキシドを液体状態で保持するために比較的高温で取り扱うことに関する問題を上記で議論したようないずれかの他のチタンまたはジルコニウムのアルコキシドまたはアリールオキシドを配合することなしに、回避または低減させる方法を見出すことにある。
【先行技術文献】
【非特許文献】
【００２１】
【非特許文献１】Ｊ．Ａ．Ｉｂｅｒｓ，”Ｃｒｙｓｔａｌ  ａｎｄ  Ｍｏｌｅｃｕｌａｒ  Ｓｔｒｕｃｔｕｒｅ  ｏｆ  Ｔｉｔａｎｉｕｍ  （ＩＶ）  Ｅｔｈｏｘｉｄｅ”，Ｎａｔｕｒｅ  １９７（４８６８）：６８６，１９６３
【非特許文献２】Ｖ．Ｗ．Ｄａｙ  ｅｔ  ａｌ．，”Ｉｓｏｌａｔｉｏｎ  ａｎｄ  Ｓｔｒｕｃｔｕｒａｌ  Ｃｈａｒａｃｔｅｒｉｚａｔｉｏｎ  ｏｆ  Ｔｅｔｒａ−ｎ−ｐｒｏｐｙｌ  Ｚｉｒｃｏｎａｔｅ  ｉｎ  Ｈｙｄｒｏｃａｒｂｏｎ  Ｓｏｌｕｔｉｏｎ  ａｎｄ  ｔｈｅ  Ｓｏｌｉｄ  Ｓｔａｔｅ”，Ｉｎｏｒｇａｎｉｃ  Ｃｈｅｍｉｓｔｒｙ  ４０（２３）：５７３８−４６，２００１
【発明の概要】
【００２２】
驚くべきことに、チタンまたはジルコニウムのアルコキシドまたはアリールオキシドに０．１〜５０重量％の有機カーボネートを組み合わせて提供することにより、上記の目的が達成できることが見出された。驚くべきことに、また都合の良いことには、そのような組み合わせは、チタンまたはジルコニウムのアルコキシドまたはアリールオキシドの溶融温度を低下させて、チタンまたはジルコニウムのアルコキシドまたはアリールオキシドを比較的低温で液体として保持することができ、その結果チタンまたはジルコニウムのアルコキシドまたはアリールオキシド触媒を比較的低温で、液体形態で輸送及び貯蔵することができる。
【００２３】
したがって、本発明は、チタンまたはジルコニウムのアルコキシドまたはアリールオキシドを含む組成物に関し、チタンまたはジルコニウムアルコキシド中のアルコキシ基は、式Ｒ−Ｏ−（式中、Ｒは炭素原子数１〜４のアルキル基である）で表される基であり、チタンまたはジルコニウムアリールオキシド中のアリールオキシ基は、式Ａｒ−Ｏ−（式中、Ａｒは炭素原子数６〜１２のアリール基である）で表される基であり、本組成物は、本組成物の総重量に基づいて０．１〜５０重量％の有機カーボネートをさらに含む。
【００２４】
したがって、比較的低温で液体であることにより、本発明のチタンまたはジルコニウムのアルコキシドまたはアリールオキシド組成物は、非常に簡単な方法で貯蔵及び処理（輸送を含む）することができる。そして、そのチタンまたはジルコニウムのアルコキシドまたはアリールオキシド組成物の貯蔵寿命を大幅に延ばすことができる。さらに、液体であるということは、それが使用されるプロセスにポンプを適用することによって直接供給できることを意味し、その使用をやはり簡単にする。
【００２５】
さらに、有機カーボネートの０．１〜５０重量％とのチタンまたはジルコニウムのアルコキシドまたはアリールオキシドの組み合わせを含む本発明の組成物は、該有機カーボネートが、チタンまたはジルコニウムのアルコキシドまたはアリールオキシドが触媒として使用される、後続の化学的製造方法において使用及び／または製造される任意の有機カーボネートに対応するように選択することができるので有利である。このようにして都合の良いことに、チタンまたはジルコニウムのアルコキシドまたはアリールオキシドをそのような有機カーボネートと最初に組み合わせることにより、新たな化学物質を導入せずに、後続の化学的製造方法が行われる。例えば、後続の化学的製造方法が、エタノールが遊離される、エチルアリールカーボネートの中間生成を介するジエチルカーボネート及びアリールアルコールからのジアリールカーボネートの調製に関する場合、チタンまたはジルコニウムのアルコキシドまたはアリールオキシドは、触媒としての使用の前に、ジエチルカーボネート、エチルアリールカーボネート及びジアリールカーボネートのうちの１種以上、好ましくはジエチルカーボネートと組み合わせることができる。
【００２６】
さらに、本発明は、このようなチタンまたはジルコニウムのアルコキシドまたはアリールオキシドと有機カーボネートとを、得られた組成物が、該組成物の総重量に基づいて有機カーボネートを０．１〜５０重量％含むような量で配合することを含む、上記の本発明の組成物の調製方法に関する。さらに、本発明は、上記本発明の組成物または上記の方法により調製された組成物を用いて、アルキルアリールカーボネートまたはジアリールカーボネートであってもよい芳香族カーボネートの調製方法に関する。またさらに、本発明は、本発明の芳香族カーボネートの調製方法に従って調製されたジアリールカーボネートからポリカーボネートを製造する方法に関する。
【発明を実施するための形態】
【００２７】
本発明の組成物は、チタンまたはジルコニウムのアルコキシドまたはアリールオキシドを含み、チタンまたはジルコニウムアルコキシド中のアルコキシ基は式Ｒ−Ｏ−（式中、Ｒは炭素原子数１〜４のアルキル基である）で表される基であり、そしてチタンまたはジルコニウムアリールオキシド中のアリールオキシ基は式Ａｒ−Ｏ−（式中、Ａｒは炭素原子数６〜１２のアリール基である）で表される基である。
【００２８】
本発明を具体的に示す任意のプロセス及び／または組成物は、様々に記載された特徴及び／またはステップを「含む（ｃｏｍｐｒｉｓｉｎｇ）」、「含有する（ｃｏｎｔａｉｎｉｎｇ）」または「包含する（ｉｎｃｌｕｄｉｎｇ）」という用語で記載されると同時に、それらはまた、様々に記載された特徴及びステップ「から本質的になる（ｃｏｎｓｉｓｔ  ｅｓｓｅｎｔｉａｌｌｙ  ｏｆ）」または「からなる（ｃｏｎｓｉｓｔ  ｏｆ）」ことができる。したがって、本発明の組成物及びプロセスは、それぞれ１つ以上の様々に記載された構成要素及びステップを「含む」、「含有する」または「包含する」という用語で記載されると同時に、それらはまた、それぞれ１つ以上の様々に記載された構成要素及びステップ「から本質的になる（ｃｏｎｓｉｓｔ  ｅｓｓｅｎｔｉａｌｌｙ  ｏｆ）」または「からなる（ｃｏｎｓｉｓｔ  ｏｆ）」ことができる。
【００２９】
本明細書において、前記チタンまたはジルコニウムのアルコキシドまたはアリールオキシドは、前記金属に加えて、同じかまたは異なり得る１つ以上の配位子を含有するチタンまたはジルコニウム含有化合物を意味し、前記１つ以上の配位子は、アルコキシ基及び／またはアリールオキシ基であり、いずれかの残留配位子は、アリールアルコキシ基、アルキルアリールオキシ基、アルキル基、アリールアルキル基、アリール基、アルキルアリール基、水酸化物基、カルボキシレート基、カルボネート基及びハライド基からなる群から選択される。好ましくは、前記配位子はすべて同じであり、アルコキシ基及び／またはアリールオキシ基であり、より好ましくはアルコキシ基またはアリールオキシ基である。より好ましくは、チタンまたはジルコニウムアルコキシドは、式Ｍ（ＯＲ）４（式中、Ｍ＝ＴｉまたはＺｒ、最も好ましくはＴｉであり、Ｒは炭素原子数１〜４のアルキル基である）で表されるものであり、他方チタンまたはジルコニウムアリールオキシドは、式Ｍ（ＯＡｒ）４（式中、Ｍ＝ＴｉまたはＺｒ、最も好ましくはＴｉであり、Ａｒは炭素原子数６〜１２のアリール基である）で表されるものである。
【００３０】
本明細書において、「アリールアルコキシ」基は、式Ａｒ−Ｒ−Ｏ−（式中、Ａｒはアリール基であり、Ｒはアルキル基である）で表される基である。「アリールオキシ」基は、式Ａｒ−Ｏ−（式中、Ａｒはアリール基である）で表される基である。「アルキルアリールオキシ」基は、式Ｒ−Ａｒ−Ｏ−（式中、Ｒはアルキル基であり、Ａｒはアリール基である）で表される基である。「アルキル」基は、式Ｒで表される基である。「アリールアルキル」基は、式Ａｒ−Ｒ（式中、Ａｒがアリール基であり、Ｒがアルキル基である）で表される基である。「アリール」基は、式Ａｒで表される基である。「アルキルアリール」基は、式Ｒ−Ａｒ（式中、Ｒがアルキル基であり、Ａｒがアリール基である）で表される基である。「水酸化物」基は、式ＨＯ−で表される基である。カルボキシレート基は、式Ｒ’−Ｃ（＝Ｏ）−Ｏ−（式中、Ｒ’は、アルキル基、アリールアルキル基、アリール基またはアルキルアリール基であってよい）で表される基である。例えば、前記カルボキシレート基は、アセトキシ基であってもよい。カーボネート基は、式−Ｏ−Ｃ（＝Ｏ）−Ｏ−で表される基である。これらのアルキル基及びアリール基は、置換または非置換であってもよい。さらに、アルキル基は、分枝または直鎖、好ましくは直鎖、Ｃ１〜Ｃ６アルキル基、好ましくはＣ１〜Ｃ４アルキル基、より好ましくはＣ１〜Ｃ３アルキル基（メチル基、エチル基、ｎ−プロピル基またはイソプロピル基）、さらに好ましくはＣ１〜Ｃ２アルキル基（メチル基またはエチル基）であり、最も好ましくはＣ２アルキル基（エチル基）である。アリール基は、フェニル基であってもよい。ハロゲン化物基は、フッ化物（Ｆ−）、塩化物（Ｃｌ−）、臭化物（Ｂｒ−）及びヨウ化物（Ｉ−）からなる群から選択することができる。
【００３１】
好ましくは、本発明の組成物に含有され得るチタンまたはジルコニウムアルコキシド中のアルコキシ基に対する前記アルキル基は、１〜３個の炭素原子を有する。さらに好ましくは、前記アルキル基は、メチル基、エチル基、ｎ−プロピル基及びイソプロピル基からなる群から選択され、より好ましくはエチル基、ｎ−プロピル基及びイソプロピル基からなる群から選択され、最も好ましくはエチル基及びイソプロピル基からなる群から選択される。アルキル基がｎ−プロピル基である場合、酸素原子はプロピル基の最初の、第１の炭素原子に結合している。アルキル基がイソプロピル基である場合、酸素原子はプロピル基の第２の、第２番目の炭素原子に結合している。より好ましくは、前記アルキル基は、メチル基、エチル基及びｎ−プロピル基からなる群から選択される。さらにより好ましくは、前記アルキル基は、メチル基またはエチル基である。最も好ましくは、前記アルキル基は、エチル基である。上記のように、好ましくは、チタンまたはジルコニウムアルコキシドは、式Ｍ（ＯＲ）４（式中、Ｍ＝ＴｉまたはＺｒ、最も好ましくはＴｉであり、Ｒは前記アルキル基である）で表されるものである。最も好ましくは、本発明の組成物は、チタンテトラエトキシドを含む。
【００３２】
本発明において、チタンまたはジルコニウムアリールオキシドにおけるアリールオキシ基は、式Ａｒ−Ｏ−（式中、Ａｒは炭素原子数６〜１２のアリール基である）で表される基である。好ましくは、前記アリール基は、フェニルである。上記のように、好ましくはチタンまたはジルコニウムアリールオキシドは、式Ｍ（ＯＡｒ）４（式中、Ｍ＝ＴｉまたはＺｒ、最も好ましくはＴｉであり、Ａｒは前記アリール基である）で表される基である。チタンまたはジルコニウムアリールオキシドの特に適切な例は、チタンテトラフェノキシドである。
【００３３】
本発明の組成物は、上記のチタンまたはジルコニウムのアルコキシドまたはアリールオキシドに加えて、有機カーボネートを含む。驚くべきことに、チタンまたはジルコニウムのアルコキシドまたはアリールオキシドに有機カーボネートを添加することにより、得られる組成物（配合物）の融解温度は、チタンまたはジルコニウムのアルコキシドまたはアリールオキシド単独の融点と比較して低下し、組成物を比較的低温で液体として保持することができ、それによって比較的低温で液体形態のチタンまたはジルコニウムのアルコキシドまたはアリールオキシド触媒の輸送及び貯蔵を可能にする。
【００３４】
好ましくは、有機カーボネートは、標準状態で、すなわち２５℃の標準温度及び１００ｋＰａの標準圧力において、液体である有機カーボネートである。
【００３５】
有機カーボネートの化学組成としては、任意の有機カーボネートを用いることができる。例えば、有機カーボネートは、式ＲＯＣ（＝Ｏ）ＯＲ’（式中、Ｒ及びＲ’は同じであっても異なっていてもよく、それぞれアルキル基またはアリール基であり得る）で表される化合物、特にジアルキルカーボネート及びアルキルアリールカーボネートからなる群から選択される化合物である。前記アルキル基は、１〜４個、好適には１〜３個の炭素原子を有することができる。好適には、前記アルキル基は、メチル基またはエチル基、より好適にはエチル基である。該アリール基は、６〜１２個の炭素原子を有することができる。適切には、前記アリール基は、フェニル基である。前記アルキルアリールカーボネートの好適な例は、メチルフェニルカーボネート及びエチルフェニルカーボネートである。好ましくは、式ＲＯＣ（＝Ｏ）ＯＲ’で表される前記有機カーボネートは、Ｒ及びＲ’がＣ１−４アルキル基、好ましくはＣ１−３アルキル基であるジアルキルカーボネートである。より好ましくは、前記ジアルキルカーボネートは、ジメチルカーボネートまたはジエチルカーボネートであり、最も好ましくはジエチルカーボネートである。さらに、有機カーボネートは、アルキレンカーボネート、例えば３〜６個、好適には３〜４個の炭素原子を有するアルキレンカーボネートのような環状カーボネートであってもよい。アルキレンカーボネートの適切な例は、エチレンカーボネート及びプロピレンカーボネートである。
【００３６】
本発明の組成物中の有機カーボネートの量は必須ではなく、組成物の総重量に基づいて０．１〜５０重量％である。したがって、本発明の組成物は、組成物の総重量に基づいて、チタンまたはジルコニウムのアルコキシドまたはアリールオキシドを５０〜９９．９重量％含むことができる。好ましくは、本発明の組成物は、組成物の総重量に基づいて、０．１〜２０重量％、より好ましくは０．５〜１０重量％、最も好ましくは１〜６重量％の有機カーボネートを含む。したがって、本発明の組成物は、好ましくは、７０〜９９．９重量％、より好ましくは９０〜９９．５重量％、最も好ましくは９４〜９９重量％のチタンまたはジルコニウムのアルコキシドまたはアリールオキシドを含む。本発明の組成物を液体として保持するのに必要な有機カーボネートの最小量は、該組成物が輸送及び／または貯蔵されるべき温度に依存する。前記温度が低いほど、より多くの有機カーボネートが必要とされる。さらに、これは有機カーボネートの性質に依存する。
【００３７】
本発明の組成物中の有機カーボネートの量は、組成物の総重量に基づいて少なくとも０．１重量％、好ましくは少なくとも０．５重量％、より好ましくは少なくとも１重量％、より好ましくは少なくとも１．５重量％、より好ましくは少なくとも２重量％、より好ましくは少なくとも２．５重量％、より好ましくは少なくとも３重量％、より好ましくは少なくとも３．５重量％、より好ましくは少なくとも４重量％、より好ましくは少なくとも４．５重量％、最も好ましくは少なくとも５重量％である。さらに、前記量は、少なくとも６重量％、または少なくとも７重量％、または少なくとも８重量％であってもよい。
【００３８】
本発明の組成物中の有機カーボネートの量は、組成物の総重量に基づいて最大５０重量％、好ましくは最大４０重量％、より好ましくは最大３０重量％、より好ましくは最大２５重量％、より好ましくは最大２０重量％、より好ましくは最大１５重量％、より好ましくは最大１０重量％、最も好ましくは最大８重量％である。さらに、前記量は、最大７重量％、または最大６重量％であってもよい。
【００３９】
本発明の文脈において、本発明を具体化する組成物が２種以上の成分を含む場合、これらの成分は１００重量％を超えない全量で選択されるべきである。
【００４０】
さらに、本発明は、チタンまたはジルコニウムのアルコキシドまたはアリールオキシドを含む組成物の調製方法に関し、チタンまたはジルコニウムアルコキシド中のアルコキシ基は、式Ｒ−Ｏ−（式中、Ｒは炭素原子数１〜４のアルキル基である）で表される基であり、チタンまたはジルコニウムアリールオキシド中のアリールオキシ基は、式Ａｒ−Ｏ−（式中、Ａｒは炭素原子数６〜１２のアリール基である）で表される基であり、本方法は、得られる組成物が本組成物の総重量に基づいて０．１〜５０重量％の有機カーボネートを含むような量でチタンまたはジルコニウムのアルコキシドまたはアリールオキシドと有機カーボネートとを配合することを含む。
【００４１】
チタンまたはジルコニウムのアルコキシドまたはアリールオキシドと有機カーボネートとを含む本発明の組成物は、任意の方法で調製されてもよい。例えば、固体のチタンまたはジルコニウムのアルコキシドまたはアリールオキシドは、有機カーボネートと配合する前に、加熱によって液体チタンまたはジルコニウムのアルコキシドまたはアリールオキシドに変換することができる。あるいは、固体のチタンまたはジルコニウムのアルコキシドまたはアリールオキシドを有機カーボネートと配合し、次いで加熱して液体組成物を得ることができる。上記の２つの選択肢は、チタンまたはジルコニウムのアルコキシドまたはアリールオキシドが製造された後に固化した場合に適用可能である。しかし、本発明の組成物は、例えば、製造した（例えば、新たに蒸留した）直後の液体のままである場合に、チタンまたはジルコニウムのアルコキシドまたはアリールオキシドを製造するためのプロセスの最終段階で調製することもできる。例えば、組成物は、液体のチタンまたはジルコニウムのアルコキシドまたはアリールオキシドと有機カーボネートとを配合することによって調製することができる。好ましくは、本発明の組成物は、チタンまたはジルコニウムのアルコキシドまたはアリールオキシドが製造される製造現場で調製して、液体配合物を輸送及び／または貯蔵の前に製造することができる。
【００４２】
さらに、本発明は芳香族カーボネートの調製方法に関し、本方法は、ジアルキルカーボネートまたはアルキルアリールカーボネートと、アリールアルコールまたはアルキルアリールカーボネートとを反応させることを含み、チタンまたはジルコニウムのアルコキシドまたはアリールオキシドを含む上記の組成物または上記方法に従って調製されたチタンもしくはジルコニウムのアルコキシドまたはアリールオキシドを含む組成物が、有機カーボネートまたは（好ましくはフェノールである）アリールアルコール、好ましくは有機カーボネートと混合され、このようにして得られた混合物が前記ジアルキルカーボネートまたはアルキルアリールカーボネート、及びアリールアルコールまたはアルキルアリールカーボネートと接触させて、芳香族カーボネートの調製を触媒する。したがって、本発明はまた、芳香族カーボネートの調製方法に関し、本方法は、上記方法に従ってチタンまたはジルコニウムのアルコキシドまたはアリールオキシドを含む組成物を調製することと、この組成物を有機カーボネートまたは（好ましくはフェノールである）アリールアルコール、好ましくは有機カーボネートと混合することと、このようにして得られた混合物をジアルキルカーボネートまたはアルキルアリールカーボネート、及びアリールアルコールまたはアルキルアリールカーボネートと接触させて、アルキルアリールカーボネートまたはジアリールカーボネートである芳香族カーボネートの調製を触媒することとを含む。本発明のチタンまたはジルコニウムのアルコキシドまたはアリールオキシドを含む組成物及びその調製方法に関して上記に記載した実施態様及び好ましい実施形態はまた、それぞれ本発明の芳香族カーボネートの調製方法に使用するこのような組成物に、また該調製方法のこのような組成物の調製ステップに、適用される。
【００４３】
本発明の芳香族カーボネート調製方法において、ジアルキルカーボネート及びアルキルアリールカーボネート中のアルキル基は、１〜４個、好適には１〜３個の炭素原子を有することができる。好適には、前記アルキル基は、メチル基またはエチル基、より好適にはエチル基である。さらに、本発明の芳香族カーボネートの調製方法において、アリールアルコール、アルキルアリールカーボネート及びジアリールカーボネートのアリール基は、炭素原子数６〜１２であることが好ましい。好ましくは、前記アリール基は、フェニル基である。したがって、好ましくは、前記アリールアルコールは、フェノールであり、前記ジアリールカーボネートは、ジフェニルカーボネートである。前記アルキルアリールカーボネートの好適な例は、メチルフェニルカーボネート及びエチルフェニルカーボネートである。好ましくは、前記ジアルキルカーボネートは式ＲＯＣ（＝Ｏ）ＯＲ’（式中、Ｒ及びＲ’は同じでも異なっていてもよく、Ｃ１−４アルキル基、好ましくはＣ１−３アルキル基である）で表されるものである。より好ましくは、前記ジアルキルカーボネートはジメチルカーボネートまたはジエチルカーボネートであり、最も好ましくはジエチルカーボネートである。さらに、好ましくは、本発明の芳香族カーボネートの調製方法において、ジアルキルカーボネートをアリールアルコールと反応させて、対応するアルキルアリールカーボネートを得る。
【００４４】
好ましくは、本発明の芳香族カーボネート調製方法において、チタンまたはジルコニウムのアルコキシドまたはアリールオキシドを含む組成物と混合され得る有機カーボネートは、式ＲＯＣ（＝Ｏ）ＯＲ’（式中、Ｒ及びＲ’は、同一でも異なっていてもよく、それぞれアルキル基またはアリール基である）で表されるものであり、特に、ジアルキルカーボネート及びアルキルアリールカーボネートからなる群から選択される化合物である。より好ましくは、前記有機カーボネートはジアルキルカーボネート、好ましくはジエチルカーボネートである。本発明のチタンまたはジルコニウムのアルコキシドまたはアリールオキシドを含む組成物に含有される有機カーボネートに関連して上述した実施形態及び好ましい実施形態はまた、後者の組成物が本発明の芳香族カーボネート調製方法の一部として混合され得る有機カーボネートにも適用される。好ましくは、チタンまたはジルコニウムのアルコキシドまたはアリールオキシドを含む組成物に含有される有機カーボネートは、前記組成物に混合する有機カーボネートと同じである。
【００４５】
一般に、本発明のチタンまたはジルコニウムのアルコキシドまたはアリールオキシドを含む組成物を調製することと、本発明の芳香族カーボネート調製方法の一部として有機カーボネートまたはアリールアルコールとそれらを混合することとの間に、チタンまたはジルコニウムのアルコキシドまたはアリールオキシドを含む組成物は、芳香族カーボネートの調製物の場所に輸送され、必要に応じて貯蔵されル必要がある。したがって、好適には、有機カーボネートまたはアリールアルコールを、チタンまたはジルコニウムのアルコキシドまたはアリールオキシドを含む組成物と混合するステップに先行して、前記組成物を輸送するステップ、特に前記組成物を芳香族カーボネート調製物の場所へ及び／または場所に例えば、芳香族カーボネート調製物の場所に輸送し、そして場合によってはそのような場所に前記組成物を貯蔵することを含むステップが行われる。このような輸送、例えば芳香族カーボネート調製物の場所への輸送は、例えば輸送がパイプ内で行われ、貯蔵タンクから同じ部位にある反応器への前記組成物の輸送をカバーする。さらに、好適には、このような輸送中及び場合により貯蔵中の温度は、−１０〜５０℃、好ましくは０〜４０℃である。本発明では、有機カーボネートとの組み合わせは、チタンまたはジルコニウムのアルコキシドまたはアリールオキシドの融点の低下をもたらし、その結果、チタンまたはジルコニウムのアルコキシドまたはアリールオキシドは、比較的広い温度範囲で液体形態のチタンまたはジルコニウムのアルコキシドまたはアリールオキシド触媒の輸送及び貯蔵を可能にする。
【００４６】
ジアルキルカーボネート及びアリールアルコールの、ジアリールカーボネートへの変換をアルキルアリールカーボネートの中間体生成を介して完了させるために、一連の合計２または３個、好ましくは３個の反応蒸留塔を適用することができる。３つの反応蒸留塔が使用される方法を開示する上述のＷＯ２０１１／０６７２６３に開示されているような様々な実施形態を本発明の芳香族カーボネート調製方法に適用することができる。ＷＯ２０１１／０６７２６３の開示は、参照により本明細書に組み込まれる。
【００４７】
前記３つの反応蒸留塔における圧力は、広い範囲内で変化し得る。第１の反応蒸留塔の頂部の圧力は、２〜７バール、好ましくは２．５〜５バールであってよい。第２反応蒸留塔の頂部の圧力は、０．１〜３バール、好ましくは０．３〜１．５バールであってもよい。第３の反応蒸留塔の頂部の圧力は、１０〜６００ｍバール、好ましくは２０〜５００ｍバールであってよい。好ましくは、第１の反応蒸留塔の頂部における圧力は、順次第３の反応蒸留塔の圧力よりも高い第２の反応蒸留塔の圧力よりも高い。
【００４８】
前記３つの反応蒸留塔の温度はまた、広い範囲内で変化してもよい。第１、第２、及び第３の反応蒸留塔の底部の温度は、５０〜３５０℃、好ましくは１２０〜２８０℃、より好ましくは１５０〜２５０℃、最も好ましくは１６０〜２４０℃であってよい。
【００４９】
前記３つの反応蒸留塔のうちの１つ以上における触媒は、本発明のチタンまたはジルコニウムのアルコキシドまたはアリールオキシドを含む組成物に含有されるチタンまたはジルコニウムのアルコキシドまたはアリールオキシドであり得る。これは均一系触媒である。さらに、これらの反応蒸留塔のうちの第１の塔に、不均一触媒を使用することができる。
【００５０】
さらに、本発明は、本発明の芳香族カーボネートの調製方法に従って調製されたジアリールカーボネートからポリカーボネートの製造方法に関する。したがって、本発明は、ポリカーボネートの製造方法に関し、ジヒドロキシ芳香族化合物を、上記の芳香族カーボネート調製方法に従って調製されたジアリールカーボネートと反応させることを含む。さらに、したがって本発明は、ポリカーボネートの製造方法に関し、本方法は、上記芳香族カーボネートの調製方法に従ってジアリールカーボネートを調製することと、ジヒドロキシ芳香族化合物とそのようにして得られたジアリールカーボネートとを反応させることとを含む。本発明の芳香族カーボネート調製方法に関連して上述した実施形態及び好ましい実施形態はまた、本発明のポリカーボネート製造方法の前記ジアリールカーボネート調製ステップにも適用される。
【００５１】
さらに、好ましくは前記ジヒドロキシ芳香族化合物は、４，４’−（プロパン−２−イリデン）ジフェノールであるビスフェノールＡである。ジアリールカーボネートと芳香族ジヒドロキシ化合物、例えばビスフェノールＡとの重合によるポリカーボネートの製造はよく知られている。例えば、ＵＳ５７４７６０９、ＷＯ２００５／０２６２３５、及びＷＯ２００９／０１０４８６を参照されたいが、これらの開示は参照により本明細書に組み込まれる。
【００５２】
本発明を以下の実施例によりさらに説明する。
【実施例】
【００５３】
本実施例では、標準状態で結晶化した固体であり及び融点が５４℃である純チタンテトラエトキシド（Ｔｉ（ＯＥｔ）４、ＴｉＯ２含量により測定された純度９９．７％）を、乾燥ジエチルカーボネート（ＤＥＣ）またはジメチルカーボネート（ＤＭＣ）（前記乾燥ＤＥＣまたはＤＭＣは１０ｐｐｍｗ未満の含水量を有する）と、様々なＴｉ（ＯＥｔ）４：ＤＥＣまたはＴｉ（ＯＥｔ）４：ＤＭＣ配合重量比において混合した。次いで、得られた配合物の固相／液相挙動を調べて経時的に監視した。
【００５４】
乾燥ＤＥＣまたはＤＭＣと配合する前に、固体Ｔｉ（ＯＥｔ）４を最初に約６０℃に加熱してそれを完全に溶融させた。次いで、乾燥したＤＥＣまたはＤＭＣを添加していくらか混合した後、加熱を停止しそしてＴｉ（ＯＥｔ）４／ＤＥＣまたはＴｉ（ＯＥｔ）４／ＤＭＣ配合物を周囲温度（約２５℃）または５℃まで冷却させた。次いで、冷却された配合物の固相／液相挙動を経時的に監視した。Ｔｉ（ＯＥｔ）４は水分に敏感なため、すべての実験は乾燥した不活性環境下で行った。配合物の固相／液相挙動に関してされた経時的な観察を以下の表１に示す。
【表１】
0006686026.tif 000002
【００５５】
表１から、驚くべきことに、Ｔｉ（ＯＥｔ）４にわずか３重量％のＤＥＣを添加することによって、得られた配合物は標準状態（２５℃及び１００ｋＰａにおいて）での均質な液体のままであることが見られる。さらに、驚くべきことに、ＤＥＣをさらに追加することにより、Ｔｉ（ＯＥｔ）４の溶融温度をさらに低下させることができるようである。例えば、わずか８重量％のＤＥＣがＴｉ（ＯＥｔ）４に添加された場合、得られた配合物は５℃のより低い温度で均質な液体のままである。
【００５６】
ＤＭＣについて同様の効果が見られる。Ｔｉ（ＯＥｔ）４にわずか１０重量％のＤＭＣのみを加えた場合、得られた配合物はまた５℃で均質な液体のままである。
【００５７】
上記のＤＥＣ及びＤＭＣの好ましい効果は、Ｔｉ（ＯＥｔ）４含有配合物について上述されたと同じ実験手順を行う、ＤＥＣまたはＤＭＣと、１７℃の融点を有するＴｉ（ＯｉＰｒ）４との配合物についてもまた示される。Ｔｉ（ＯｉＰｒ）４含有配合物の結果を以下の表２に示す。
【表２】
0006686026.tif 000003
【００５８】
表２から、驚くべきことに、Ｔｉ（ＯｉＰｒ）４にわずか５重量％のＤＥＣまたはＤＭＣを添加することによって、得られた配合物はまた５℃の低い温度で均質な液体のままであることが見られる。さらに、驚くべきことに、ＤＥＣまたはＤＭＣをもっと加えることによって、Ｔｉ（ＯｉＰｒ）４の溶融温度をさらに低下させることができるようである。例えば、わずか８重量％のＤＥＣまたはＤＭＣがＴｉ（ＯｉＰｒ）４に添加された場合、得られた配合物は０℃のより低い温度で均質な液体のままである。
【００５９】
上記の驚くべき利点とは別に、Ｔｉ（ＯＥｔ）４またはＴｉ（ＯｉＰｒ）４へのＤＥＣまたはＤＭＣの添加は、得られる触媒組成物が、例えばジアリールカーボネートがＤＥＣまたはＤＭＣ及びフェノールから調製される化学的製造プロセスにおいて使用される場合問題にならない。ＤＥＣまたはＤＭＣをＴｉ（ＯＥｔ）４またはＴｉ（ＯｉＰｒ）４に添加することにより、ＤＥＣまたはＤＭＣは既にその化学的製造プロセスにおいて出発物質であるので、新たな化学物質は導入されないことが有利である。